상기 표 1 에 나타낸 바 와 같이 , 본 발명 에 따라 음극 재의 성 형강 도 비 를 0 . 6 이상 으로 조절 하 여 제조 한 실시 예 1 내지 3 의 경우 초기 방전 용량 이나 효율 에 있 어서 는 성 형강 도 비 가 0 . 6 미만 인 비 교예 1 또는 2 와 비교 하 여 유사 한 정도 로 나타났으나 , 30 번 째 사이클 방전 용량 에 있 어서 는 97 . 0 % 이상 으로 비 교예 1 또는 2 와 비교 하 여 매우 우수 함 을 확인 할 수 있 었 다 .